(57)【要約】【課題】外観良好な接着を高い作業性で実施可能とする。【解決手段】水溶性ケトン（ａ）１０質量％以上３０質量％以下、高沸点アルコール（ｂ）１０質量％以上３０質量％以下、高沸点エステル（ｃ）２０質量％以上４０質量％以下、低沸点アルコール（ｄ）１０質量％以上３０質量％以下及び水（ｅ）３質量％以上１０質量％以下からなる接着剤用添加剤と溶剤型接着剤とからなる接着剤組成物；水溶性ケトン（ａ）はジアセトンアルコール、高沸点アルコール（ｂ）はシクロヘキサノール、高沸点エステル（ｃ）は２−エトキシエチルアセテート、低沸点アルコール（ｄ）はメタノールが好ましい。【選択図】  無し【特許請求の範囲】
【請求項１】
水溶性ケトン（ａ）１０質量％以上３０質量％以下、高沸点アルコール（ｂ）１０質量％以上３０質量％以下、高沸点エステル（ｃ）２０質量％以上４０質量％以下、低沸点アルコール（ｄ）１０質量％以上３０質量％以下及び水（ｅ）３質量％以上１０質量％以下からなる接着剤用添加剤。
【請求項２】
水溶性ケトン（ａ）がジアセトンアルコール、高沸点アルコール（ｂ）がシクロヘキサノール、高沸点エステル（ｃ）が２−エトキシエチルアセテート、低沸点アルコール（ｄ）がメタノールである請求項１に記載の接着剤用添加剤。
【請求項３】
溶剤型接着剤５０質量％以上８５質量％以下と、請求項１または請求項２に記載の接着剤用添加剤１５質量％以上５０質量％以下とからなる接着剤組成物。
【請求項４】
溶剤型接着剤が塩化メチレンである請求項３に記載の接着剤組成物。
【請求項５】
請求項１または請求項２に記載の接着剤用添加剤を製造する際に、(ａ)成分、（ｂ）成分、（ｃ）成分、（ｄ）成分を混合した後に、（ｅ）成分を混合する接着剤用添加剤の製造方法。
【発明の詳細な説明】
【０００１】
【発明の属する技術分野】
本発明は、接着剤用添加剤に関する。
【０００２】
【従来の技術】
アクリル樹脂板同士を接着してディスプレー等に用いる際に、接着剤として、メタクリル酸メチルを含むシラップからなる重合接着用接着剤と水と有機溶剤とからなるアクリル樹脂製品用重合接着剤組成物を用いることが知られている（特許文献１参照。）。
【０００３】
また、アクリル樹脂板同士の接着剤として、ハロゲン化炭化水素とシクロヘキサノールとを混合してなる溶剤接着剤組成物が知られている（特許文献２参照。）。
【０００４】
【特許文献１】
特開昭５０−６９１４４号公報
【０００５】
【特許文献２】
特開昭５０−１０９９３４号公報
【０００６】
【発明が解決しようとする課題】
しかしながら、前述の重合接着剤組成物には、接着に要する時間が長い、重合接着剤組成物の漏れ防止などの作業前準備が必要、さらに漏れ防止に用いたシール材除去などの後始末に時間がかかるといった欠点があった。また、溶剤接着剤組成物には、アクリル樹脂板同士を接着した際の接着部が白化したり、接着部からの溶剤蒸発によるヒケ、泡残りが発生するという欠点があった。
【０００７】
本発明は、これらの課題を解決することを目的とする。
【０００８】
【課題を解決するための手段】
本発明の要旨は、水溶性ケトン（ａ）１０質量％以上３０質量％以下、高沸点アルコール（ｂ）１０質量％以上３０質量％以下、高沸点エステル（ｃ）２０質量％以上４０質量％以下、低沸点アルコール（ｄ）１０質量％以上３０質量％以下及び水（ｅ）３質量％以上１０質量％以下からなる接着剤用添加剤にある。水溶性ケトン（ａ）はジアセトンアルコールが好ましい。高沸点アルコール（ｂ）はシクロヘキサノールが好ましい。高沸点エステル（ｃ）は２−エトキシエチルアセテートが好ましい。低沸点アルコール（ｄ）はメタノールが好ましい。
【０００９】
また、本発明の要旨は、溶剤型接着剤５０質量％以上８５質量％以下と、前述の接着剤用添加剤１５質量％以上５０質量％以下とからなる接着剤組成物にある。
【００１０】
【発明の実施の形態】
本発明の接着剤用添加剤を構成する水溶性ケトン（ａ）としては、蒸発速度を調整する特性及び水を分散させる特性を併せ持つジアセトンアルコールが好ましいが、水と任意の割合で混合可能であり、沸点が１３０℃以上２２０℃以下程度のケトン類であれば、使用可能である。
【００１１】
これらの含有量は１０質量％以上３０質量％以下である。下限は１５質量％以上であることが好ましい。上限は２５質量％以下であることが好ましい。含有量が１０質量％未満では得られた接着剤組成物の蒸発速度が早く、接着部の白化やヒケを抑える効果が少なくなり、接着剤用添加剤中で水が分散しにくくなる。含有量が３０質量％を超えると、得られた接着剤組成物の沸点が高くなり、その蒸発速度が遅くなって、接着完了までの作業性が悪化する。
【００１２】
本発明の接着剤用添加剤を構成する高沸点アルコール（ｂ）は常圧における沸点が１３０℃以上のアルコールであり、シクロヘキサノール（沸点１６１℃）、ベンジルアルコール（沸点２０５℃）等が挙げられる。沸点の上限は２２０℃程度であることが好ましい。これらのなかでも得られた接着剤組成物の蒸発速度を調整する特性の点で、シクロヘキサノールが好ましい。
【００１３】
これらの含有量は１０質量％以上３０質量％以下である。下限は１５質量％以上であることが好ましい。上限は２５質量％以下であることが好ましい。含有量が１０質量％未満では得られた接着剤組成物の蒸発速度が早く、接着部の白化やヒケを抑える効果が少なく、また接着剤用添加剤中で水が分散しにくくなる。含有量が３０質量％を超えると得られた接着剤組成物の沸点が高くなり、蒸発速度が遅くなって、接着完了までの作業性が悪化する。
【００１４】
本発明の接着剤用添加剤を構成する高沸点エステル（ｃ）は常圧における沸点が１３０℃以上のエステルであり、２−エトキシエチルアセテート（沸点１５６℃）、２−ブトキシエチルアセテート（沸点１９１℃）等が挙げられる。沸点の上限は２２０℃程度であることが好ましい。これらのなかでも２−エトキシエチルアセテートが好ましい。常圧における沸点が１３０℃未満のエステルは、接着剤用添加剤の蒸発速度が速すぎるため、好ましくない。これらの含有量は２０質量％以上４０質量％以下である。下限は２５質量％以上であることが好ましい。上限は３５質量％以下であることが好ましい。含有量が２０質量％未満では得られた接着剤組成物の蒸発速度が早く、接着部の白化やヒケを抑える効果が少なく、また接着剤用添加剤中で水が分散しにくくなる。含有量が４０質量％を超えると得られた接着剤組成物の沸点が高くなり、蒸発速度が遅くなって、接着完了までの作業性が悪化する。
【００１５】
本発明の接着剤用添加剤を構成する低沸点アルコール（ｄ）は常圧における沸点９０℃以下のアルコールであり、メタノール（沸点６４℃）、エタノール（沸点７８℃）、２−プロパノール（沸点８２℃）等が挙げられる。沸点の下限は５０℃程度であることが好ましい。これらの中でもメタノールが得られた接着剤組成物の蒸発速度を調整する特性の点で好ましい。
【００１６】
低沸点アルコール（ｄ）の含有量は１０質量％以上３０質量％以下である。下限は１５質量％以上であることが好ましい。上限は２５質量％以下であることが好ましい。含有量が１０質量％未満では接着剤用添加剤中で水が分散しにくくなる。含有量が３０質量％を超えると得られた接着剤組成物の蒸発速度が早く、接着部に白化やヒケが発生しやすくなる。
【００１７】
本発明の接着剤用添加剤を構成する水（ｅ）は異物、不純物の少ない水であれば特に限定されないが、水が蒸発した際に溶解物の析出が起らないイオン交換水が好ましい。
【００１８】
水（ｅ）の含有量は３質量％以上１０質量％以下である。下限は４質量％以上であることが好ましい。上限は８質量％以下であることが好ましい。含有量が３質量％未満では接着部の白化やヒケを防止する効果が少ない。含有量が１０質量％を超えると接着剤用添加剤を製造する際に水（ｅ）の分散状態が悪くなり、接着剤用添加剤自体が白濁してしまう。
【００１９】
本発明の接着剤用添加剤は、各成分を混合することによって得られる。混合する際には、水溶性ケトン（ａ）、高沸点アルコール（ｂ）、高沸点エステル（ｃ）及び低沸点アルコール（ｄ）を先に混合しておいて、その後、水（ｅ）を添加してさらに混合することが好ましい。先に水を添加しておくと、水を溶解分散させる時間が増加してしまう。
【００２０】
本発明の接着剤用添加剤は、溶剤型接着剤と混合して接着剤組成物として用いることが好ましい。それらの含有量は溶剤型接着剤５０質量％以上８５質量％以下、接着剤用添加剤１５質量％以上５０質量％以下であることが好ましい。溶剤型接着剤含有量の下限は５５質量％以上であることがより好ましい。含有量の上限は８０質量％以下であることがより好ましい。接着剤用添加剤の含有量の下限は２０質量％以上であることがより好ましい。含有量の上限は４５質量％以下であることがより好ましい。
【００２１】
溶剤型接着剤としては塩化メチレン、塩化エチレン、酢酸エチル、クロロフォルム、メチルエチルケトン等が挙げられる。これらの中でも接着力の点で塩化メチレンが好ましい。
【００２２】
溶剤型接着剤の含有量が低すぎると接着剤組成物に含まれる高沸点成分の比率が相対的に高くなることによって、接着剤組成物の乾燥が遅れて、接着時間が極端に長くなる。含有量が高すぎると接着剤組成物に含まれる高沸点成分の比率が相対的に低くなるため、接着剤組成物の乾燥が早すぎて、接着部に白化やヒケが発生することになる。
【００２３】
本発明の接着剤用添加剤を、溶剤型接着剤と混合する方法は特に限定されないが、水が分離しないよう十分に攪拌することが望ましい。
【００２４】
本発明の接着剤組成物は、透明な溶剤型の接着剤であり、透明樹脂板や透明樹脂成形品等の接着に適しており、特にアクリル樹脂板やアクリル樹脂成形品の接着に好適である。例えば、アクリル樹脂板とアクリル樹脂板とを接着する際には、アクリル樹脂板の表面を一定の間隔を空けながら近接させて、その間に接着剤組成物を注射器などを利用して、液が接着面から大きくはみ出さないよう注入するか、刷毛などによって塗布して、必要に応じて荷重をかけて接着させることが好ましい。
【００２５】
【実施例】
以下、実施例により本発明を説明する。
【００２６】
［実施例１］
ジアセトンアルコール２１質量部、シクロヘキサノール２１質量部、２−エトキシエチルアセテート３０質量部、メタノール２１．５質量部を十分に混合した後、水を６．５質量部添加して、攪拌して接着剤用添加剤を得た。
【００２７】
上記接着剤用添加剤と塩化メチレンとを質量比１：２に混ぜて接着剤組成物とし、厚さ３ｍｍの透明アクリル樹脂板２枚をＬ字型に固定して、その隙間に注射器で接着剤組成物を流しこんだ。
【００２８】
室温が２３℃の雰囲気では３分間の固定で接着が可能であり、接着部に白化、ヒケ欠陥は発生しなかった。さらに、同じ作業を３０℃の環境で行ったところ、２分で固定され、かつ接着部に白化、ヒケ欠陥は発生しなかった。
【００２９】
［比較例１］
ジアセトンアルコール２２質量部、シクロヘキサノール２２質量部、２−エトキシエチルアセテート３１質量部、メタノール２３質量部を十分に混合した後、水を２質量部添加して、攪拌して接着剤用添加剤を得た。
【００３０】
上記接着剤用添加剤と塩化メチレンとを質量比１：２に混ぜて接着剤組成物とし、厚さ３ｍｍの透明アクリル樹脂板２枚をＬ字型に固定して、その隙間に注射器で接着剤組成物を流しこんだ。
【００３１】
室温が２３℃の雰囲気では３分間の固定で接着が可能であったが、白化欠陥が発生した。さらに、同じ作業を３０℃の環境で行ったところ、２分で固定されたが、白化、ヒケ欠陥が発生した。
【００３２】
【発明の効果】
本発明の接着剤用添加剤によって、外観良好な接着を高い作業性で実施可能となった。